(57)【特許請求の範囲】
【請求項１】
少なくとも第１のパッケージと第２のパッケージとの接着のためのホットメルト接着剤の使用であって、前記第１のパッケージと第２のパッケージとが前記ホットメルト接着剤により形成された中間層によって連結され、前記ホットメルト接着剤が：
（ａ）２０−７０重量部の、それぞれ異なるスチレン含有量を有する第１のスチレンブロックコポリマー及び第２のスチレンブロックコポリマーを含み、前記第１のスチレンブロックコポリマー及び前記第２のスチレンブロックコポリマーが、それぞれスチレン−エチレン／ブチレン−スチレンブロックコポリマーであるポリマー成分；
（ｂ）１５−６０重量部の増粘成分；
（ｃ）５−３０重量部の可塑剤成分；及び
（ｄ）０．０２−１．２重量部の安定剤成分、
を含み、
前記第１のスチレンブロックコポリマーは、該第１のスチレンブロックコポリマー中に含まれるモノマー単位の総数に対して２５−３５％のスチレン含有量を有し、
前記第２のスチレンブロックコポリマーは、該第２のスチレンブロックコポリマー中に含まれるモノマー単位の総数に対して１０−２０％のスチレン含有量を有し、
前記第１のスチレンブロックコポリマーは、１０−３５重量部の量で前記ホットメルト接着剤に含まれ、かつ
前記第２のスチレンブロックコポリマーは、１０−３５重量部の量で前記ホットメルト接着剤に含まれる、
使用。
【請求項２】
前記パッケージが食品パッケージである、請求項１記載の使用。
【請求項３】
前記ポリマー成分がアルファ−アルキルスチレンをさらに含む、請求項１又は２記載の使用。
【請求項４】
前記アルファ−アルキルスチレンポリマーは、０．１−５重量部の量で前記ホットメルト接着剤中に含まれる、請求項３記載の使用。
【請求項５】
前記ポリマー成分中の総スチレン含有量は、前記ホットメルト接着剤の総重量に対して１−４５質量％である、請求項１から４いずれか１項記載の使用。
【請求項６】
前記増粘成分は、熱可塑性接着樹脂；それぞれの炭化水素が任意に修飾及び／又は水素化された、脂肪族炭化水素、脂環式炭化水素、芳香族炭化水素；任意に修飾又は水素化されたテルペン；任意に修飾又は水素化されたロジン；又はそれらの混合物を含む、請求項１から５いずれか１項記載の使用。
【請求項７】
前記可塑剤成分は、パラフィン油、ナフテン油、ポリブテン、ポリブタジエン、二塩基エステル、ポリオール、又はそれらの混合物を含む、請求項１から６いずれか１項記載の使用。
【請求項８】
前記安定剤成分は光安定剤である、請求項１から７いずれか１項記載の使用。
【請求項９】
少なくとも２つのパッケージ及びホットメルト接着剤を含むパッケージシステムであって、各パッケージが、請求項１記載の前記ホットメルト接着剤による接着によって少なくとも１つの他のパッケージに連結されている、パッケージシステム。
【請求項１０】
前記パッケージが食品パッケージである、請求項９記載のパッケージシステム。
【発明の詳細な説明】
【技術分野】
【０００１】
本出願は、パッケージの接着のためのホットメルト接着剤の使用及びホットメルト接着剤を含むパッケージシステムに関する。
【背景技術】
【０００２】
従来、様々の商品のパックを形成するための飲料又は食料のための複数容器（以下「マルチパック」と略される）の構成は、収縮スリーブフィルム、段ボール外装又は機械的固定／保持配置を使用することによってのみ可能であった。
【０００３】
収縮スリーブマルチパック配置には、個々の容器を取り外しにくいという固有の問題がある。二次パッケージを開けるために尖った道具がしばしば使用され、その結果、意図せず製品容器が損傷される。段ボール外装もまた、特に重い形状の容器の場合に、構造が不安定なので問題となり得る。
【０００４】
いずれの方法（収縮スリーブ及び段ボール）又は他の二次パッケージも、飲料又は食料の容器に加えてパッケージ材料の使用を必要とし、より高レベルのパッケージ廃棄物につながる。
【０００５】
ホットメルト接着剤は、製品組立て及びパッケージのような様々の商業及び工業用途に広く使用される。そのようなホットメルト接着剤は、溶融状態で基板に塗布され、接着層を硬化するように冷却される。
【０００６】
現在の商業用ホットメルト接着剤は、塗布に必要な必須性能特性を提供しない。
【０００７】
この機能を達成するために、接着剤は、非常に高いレベルの粘着強度及び耐熱性を示し、様々の周囲条件で輸送及び保存中の容器に良好な接着性を提供する必要がある。しかしながら、マルチパックが消費者に届けられると、容器の中身をそれぞれ消費できるように個々の容器が比較的容易に分離できる必要がある。
【０００８】
接着混合物は、高温及び低温、高湿度及び低湿度、及び高ＵＶ暴露環境を含む、広範囲の周囲条件で、容器を共に保持するよう基板への十分な接着性を有しなければならない。接着混合物はまた、容器が異なる支配的環境条件にさらされる間に伸縮するので、接着剤接合において膨張できるように十分な柔軟性を有しなければならない。
【０００９】
接着剤は、現代の高速の飲料又は食料充填又は処理ライン／機械と同時に作用する高速自動化処理で容易に塗布できなければならない。
【発明の概要】
【発明が解決しようとする課題】
【００１０】
したがって、本発明の目的は、消費者が分離を望むまで容器を共に保持するのに十分な耐久性及び接着性を有する、例えばペットボトル、カン又はガラスボトルの容器のようなパッケージを接着するための接着混合物を提供することである。
【００１１】
さらに、従来技術の欠点を克服する、二次パッケージ／外装を使用せずに、自動化塗布処理において様々の商品の梱包を形成するための、好ましくは飲料又は食料のための複数容器の一時的結合、連結及びコレーション（ｃｏｌｌａｔｉｏｎ）で使用されるホットメルト接着混合物が提供される。
【００１２】
本発明の目的はさらに、構成中で使用されるパッケージ材料の量を著しく減らしながら、マルチパック配置（パッケージシステム）を提供することである。
【課題を解決するための手段】
【００１３】
本発明の目的は、以下を含む、少なくとも第１のパッケージ及び第２のパッケージの接着のためのホットメルト接着剤を使用することにより達成される：（ａ）７−７０重量部、好ましくは２０−６０重量部、より好ましくは３０−５０重量部、さらに好ましくは３５−４５重量部の、それぞれ異なるスチレン含有量を有する第１のスチレンブロックコポリマー及び第２のスチレンブロックコポリマーを含むポリマー成分；（ｂ）１５−６０重量部、好ましくは２５−５０重量部、より好ましくは３５−４５重量部の増粘成分；（ｃ）５−３０重量部、好ましくは５−２５重量部の可塑化成分；及び（ｄ）０．０２−１．２重量部の安定化成分。
【００１４】
本発明によるホットメルト接着剤は、熱可塑性接着剤の形で理解される。ホットメルト接着剤はまた、熱接着剤として当該技術において知られる。ホットメルト接着剤は、室温で固体であり、その後溶融されて接着される表面に塗布される。溶融したホットメルト接着剤を冷却することにより、強い接着が達成される。
【００１５】
本発明による接着は、中間層に塗布されて異なる材料の表面を結合する。本発明の使用において、中間層はホットメルト接着剤により形成される。結合された基板は、結合されるべきパッケージである。
【００１６】
本発明の使用は、少なくとも２つのパッケージの接着に関する。しかしながら、本発明の使用はまた、２つより多くのパッケージの接着に関する。この実施の形態において、本発明の使用において定められるホットメルト接着剤を使用した接着により、個々のパッケージは少なくとも別のパッケージに結合される。
【発明を実施するための形態】
【００１７】
概して、任意のパッケージを本発明の使用において適用してよい。パッケージは、流通、保存、販売、及び使用のために製品を同封又は保護するように使用される材料として理解される。
【００１８】
好ましくは、パッケージは、食品パッケージ、好ましくは食品容器、より好ましくはボトル又はカン、最も好ましくはプラスチックボトルである。
【００１９】
パッケージがボトルである好ましい実施の形態において、ボトルという用語は広く理解され、ペットボトル、ガラスボトル、カン等を含む。
【００２０】
より好ましくは、ポリマー成分はさらに、アルファ−アルキルスチレン、好ましくはアルファ−Ｃ１−Ｃ４−アルキルスチレン、最も好ましくはアルファ−メチルスチレンを含む。
【００２１】
好ましくは、第１のスチレンブロックコポリマーは、第１のスチレンブロックコポリマー中に含まれるモノマー単位の総数に関して、２５−３５％、好ましくは２７−３３％、より好ましくは２８−３２％、さらに好ましくは２９−３１％、最も好ましくは約３０％のスチレン含有量を有する。
【００２２】
また好ましくは、第２のスチレンブロックコポリマーは、第２のスチレンブロックコポリマー中に含まれるモノマー単位の総数に関して、１０−２０％、好ましくは１２−１８％、より好ましくは１３−１７％、さらに好ましくは１４−１６％、最も好ましくは約１５％のスチレン含有量を有する。
【００２３】
より好ましくは、第１のスチレンブロックコポリマーは、１０−３５重量部、好ましくは１０−３０重量部、最も好ましくは１５−２５重量部の量でホットメルト接着剤に含まれる。
【００２４】
さらに好ましくは、第２のスチレンブロックコポリマーは、１０−３５重量部、好ましくは１０−３０重量部、最も好ましくは１５−２５重量部の量でホットメルト接着剤に含まれる。
【００２５】
好ましくは、ポリマー成分中の総スチレン含有量は、ホットメルト接着剤の総重量に関して、１−４５質量％、好ましくは３−３０質量％、より好ましくは５−１５質量％、さらに好ましくは７−１３質量％、特に好ましくは８−１２質量％、最も好ましくは６−１０質量％である。
【００２６】
さらに、アルファ−アルキルスチレンポリマーは、ホットメルト接着剤の総重量に関して、０．１−５重量部、好ましくは１−４．５重量部、より好ましくは１−４重量部、さらに好ましくは１−３重量部、さらに好ましくは約２重量部の量で、ホットメルト接着剤中に含まれるのが好ましい。
【００２７】
より好ましくは、第１のスチレンブロックコポリマー及び第２のスチレンブロックコポリマーは、同じモノマー単位により形成され、異なるスチレン含有量を有する点においてのみ異なる。
【００２８】
コポリマーは、２つ以上の異なるモノマー単位を含むポリマーとして理解される。
【００２９】
好ましくは、ポリマー化合物はさらに、エチレン−ブチル−アクリレート／ビニル−アセテートコポリマーを含む。
【００３０】
ブロック−コポリマーは、異なる重合モノマーから構成される特殊なコポリマーである。
【００３１】
さらに好ましくは、スチレンブロックコポリマーは、ポリスチレン−ブロック−ポリオレフィンであり、好ましくは、ポリスチレン−ブロック−ポリ（エチレン−ＲＡＮ−ブチレン）−ブロック−ポリスチレン（ＲＡＮはエチレン及びブチレンの無作為分布を意味する）、又はポリスチレン−ブロック−ポリブタジエン−ブロック−ポリスチレンであり、必要に応じて水素化される。
【００３２】
好ましくは、増粘成分は、熱可塑性接着樹脂；それぞれの炭化水素が必要に応じて修飾及び／又は水素化された、脂肪族炭化水素、脂環式炭化水素、芳香族炭化水素；必要に応じて修飾又は水素化された、テルペン；必要に応じて修飾又は水素化された、ロジン；又はそれらの混合物を含む。
【００３３】
本発明による「修飾された」なる用語は、物質の元々の特徴が実質的に影響を受けずに化学的に変化される場合に、物質が修飾されたという意味で理解される。例えば、修飾されたとは、修飾された化合物の置換パターンの小さな変化により修飾されることでもよい。
【００３４】
本発明による熱可塑性物質は、所定の温度を超えて柔軟又は成形可能となり、冷却すると固体状態に戻るポリマーである。
【００３５】
より好ましくは、可塑性化合物は、パラフィン油、ナフテン油、ポリブテン、ポリブタジエン、二塩基エステル、ポリオール又はそれらの混合物を含む。
【００３６】
本発明による二塩基エステルは、ジカルボン酸のエステルである。
【００３７】
本発明による可塑剤は、物質の流動の可塑性を増加する添加剤として理解される。
【００３８】
好ましくは、安定剤は、光安定剤であり、好ましくは、立体障害型フェノール系酸化防止剤及び／又は立体障害型アミンであり、最も好ましくは、ペンタエリスリトールテトラキス（３−（３，５−ジ−ｔｅｒｔ−ブチル−４−ヒドロキシフェニル）プロピオネート）である。
【００３９】
概して、安定剤は、ポリマー中に含まれる場合に、例えば、ポリマーの光酸化により引き起こされる、酸化、鎖の切断、制御されない組換え及び架橋反応のような様々の影響を防ぐ化合物である。したがって、光安定剤は、電磁放射、特に光にさらされると生じる影響を避けるために使用される化合物と理解される。
【００４０】
本発明の問題はさらに、少なくとも２つのパッケージ及びホットメルト接着剤を実質的に含むパッケージシステムであって、各々のパッケージが、本発明の使用のために定められるホットメルト接着剤により行われる接着によって少なくとも１つの他のパッケージに結合される、パッケージシステムにより解決される。
【００４１】
本発明のパッケージシステムは、ここに定められるホットメルト接着剤を使用することにより共に接着される２つ以上のパッケージから実質的に成る。実質的に含むとは、収縮スリーブ又は段ボール外装のようなパッケージのマルチパック配置を構成する他の手段が必要でないことと理解される。それでもなお、装飾目的等のためのそのような物質の存在は排除されない。極めて小さい他の装飾要素、ブランド、ラベル又は別の問題を解決するための技術的手段等は排除される。
【００４２】
好ましくは、パッケージシステムにおけるパッケージは、食品パッケージであり、好ましくは食品容器であり、より好ましくはボトルである。
【００４３】
本発明の問題はさらに、以下を有する上記の成分ａ、ｂ、ｃ及びｄを共に混合することにより生じるホットメルト接着剤によって解決される：０．７９０−１．２ｇ／ｃｍ３の密度、１５−４０００ｇ／分（２００℃で１ｋｇ）のメルトフローインデックス、ＡＳＴＭ  Ｄ３２３６（１９９９）によりＢｒｏｏｋｆｉｅｌｄ  ＲＶＴ粘度計、スピンドルＳＣ−４−２７を使用して測定して０．２から１１Ｐａ・ｓ（２００から１１，０００Ｃｐｓ）、好ましくは１０Ｐａ・ｓ（１０，０００ｃＰｓ）の１６０℃の粘度、ＡＳＴＭ  Ｄ２２４０による２３℃で１５から７０Ａの範囲のショア硬さ、及び４０℃を超え１５８℃以下のＡＳＴＭ  Ｅ２８により測定される軟化点。
【００４４】
好ましくは、ホットメルト接着化合物は、上記で定められる成分を含む本発明のホットメルト接着混合物から得られる。より好ましくは、ホットメルト接着剤は、ブレンディングにより得られる。
【００４５】
最も好ましくは、本発明のホットメルト接着混合物及び／又は本発明のホットメルト接着剤は、−２０℃から５０℃までの比較的均一の弾性率、非常に良好な熱安定性、約−３２度のＴｇ、１００℃を超えるフォギング（ｆｏｇｇｉｎｇ）温度、１１０℃で２時間後に０．１０％を超える低揮発含有量、約７００−４０００ｍＰａｓの１６０℃における粘度、又はこれらの組合せを有する。
【００４６】
本発明において、接着剤が、ＡＳＴＭ  Ｅ３８９５−９８により測定されて、１５０℃において１２分間、好ましくは１２．２８分間、またはそれより長い酸化還元時間を有する場合に、本発明のホットメルト接着混合物の非常に良好な熱安定性が提供される。
【００４７】
本発明において、ホットメルト混合物は、ＡＳＴＭ  Ｅ５９５−９３により測定されて０．１％以下の揮発放出を有する場合に、低揮発含有量を有する。このようにして、接着剤の塗布中の低分子量炭化水素による基板のフォギング又は被覆は避けられる。
【００４８】
好ましい実施の形態において、本発明のホットメルト接着混合物及び／又は本発明のホットメルト接着剤は、高レベルの粘着強度、熱耐性、様々の周囲条件での輸送及び保存中の好ましくは飲料及び／又は食品容器への良好な接着性を有する。同時に、マルチパック（ホットメルト接着剤により接着結合された複数のパッケージを意味する）が消費者に届けられると、ホットメルト接着剤の特異性により、消費者は容器を容易に分離して容器の内容を個別に消費することが可能となる。
【００４９】
本発明による「良好な接着性」という用語は、結合されたパッケージの確実な保存及び輸送を可能にしながら、過度の体力や道具なしにパッケージを容易に分離することを可能とする、結合されたパッケージ間の接着性を意味する。特に好ましいのは、引きはがし粘着力（１８０℃）又はループタック（２３℃）法により測定される、１５Ｎ／２５ｍｍ以下、好ましくは１０Ｎ／２５ｍｍ以下、最も好ましくは５Ｎ／２５ｍｍ以下の接着性である。
【００５０】
ここで言及される接着混合物は、消費者が分離を望むまで容器を共に保持するのに十分な耐久性及び接着性を提供するよう、慎重に設計され構築される。
【００５１】
本発明の目的はまた、二次パッケージ／外装を使用せずに、特に飲料又は食品のための複数容器を接着して自動化塗布処理において様々の商品のパックを形成するための、ホットメルト接着混合物及び／又はホットメルト接着剤を使用することにより解決される。
【００５２】
さらに好ましい実施の形態において、本発明で使用されるホットメルト接着剤の成分ａからｄは、以下でもよい：
（ａ）第１のスチレンブロックコポリマー及び第２のスチレンブロックコポリマーとして、スチレンエチレンスチレン、スチレンエチレンプロピレン、スチレンイソプレンスチレン（ＳＩＳ）、スチレンブチレンスチレン（ＳＢＳ）、エチレンブチルアクリレート／ビニルアセテート、又は特に好ましくはポリスチレン−ブロック−ポリ（エチレン−ＲＡＮ−ブチレン）−ブロック−ポリスチレンを含むスチレンブロックコポリマーの２つを含むポリマー成分。これに関して、第１のスチレンブロックコポリマー及び第２のスチレンブロックコポリマーは、同じスチレンブロックコポリマーであることが特に好ましい。例えば、ポリマー成分は、それぞれ異なるスチレン含有量を有する二種類のポリスチレン−ブロック−ポリ（エチレン−ＲＡＮ−ブチレン）−ブロック−ポリスチレンを含むことが好ましいかもしれない。
【００５３】
（ｂ）接着樹脂、脂肪族、脂環式及び芳香族炭化水素及び修飾炭化水素及び水素化バージョン；テルペン及び修飾テルペン及び水素化バージョン；ロジン及びロジン誘導体及び水素化バージョン；及びそれらの混合物、を含む増粘成分。これらの増粘樹脂は、７０℃から１５０℃までの環球軟化点を有し、Ｂｒｏｏｋｆｉｅｌｄ粘度計を使用して測定されて３５０°Ｆ（１７７℃）でわずか２０００ｃＰｓ（２０グラム／ｃｍ秒）の粘度を通常有する。
【００５４】
（ｃ）パラフィン又はナフテン油、ポリブテン又は二塩基エステル及び／又はポリオールを含む熱可塑性成分。
【００５５】
（ｄ）立体障害型フェノール系酸化防止剤及び立体障害型アミン光安定剤を含む安定化成分。
【００５６】
既知の事実により、この混合物はホットメルト接着剤と称される。
【００５７】
使用の性質により、それぞれの指定成分は、所望の特性を達成するために単一の成分又は成分の混合物から成ってもよい。
【００５８】
驚くべきことに、本発明の混合物及び化合物は、消費者により容易に分離される安定したマルチパックを提供しながら、マルチパック構造におけるパッケージの量を著しく減少するという利点を有する。
【００５９】
接着混合物は、平床式タイプ、Ｚブレード又はリボンタイプの加熱された混合容器中で作製できる。処理中の熱劣化を防ぐために、容器の壁に熱を均一に加えなければならない。処理温度は、１００−１６０℃の範囲内である。空気の混入を防ぐために、混合処理中に真空を適用する。混合物はまた、適度のずり速度を使用する加熱した容器と共に単一スクリュー又はツインスクリューの押出機を使用して調製できる。
【００６０】
非常に好ましい実施の形態において、本発明の使用のためのホットメルト混合物は、以下の混合物から達成される：
（ａ）２つのＡ−Ｂ−Ａ水素化スチレン／ブタジエンコポリマーの混合物を含むポリマー成分、この製品の商業的に知られる例は、Ｋｒａｔｏｎ  Ｇシリーズのポリマーである。Ｋｒａｔｏｎ  Ｇシリーズのポリマーは、中に含まれるスチレン含有量が異なる、市販のコポリマーを含む。スチレン含有量が異なるこれらの２つのポリマーの使用は、本発明の使用に特に好ましい；
（ｂ）７０から１５０℃までの環球軟化点を有し、Ｂｒｏｏｋｆｉｅｌｄ粘度計を使用して測定されて３５０°Ｆ（１７７℃）でわずか３０００センチポアズ（２０グラム／ｃｍ秒）の粘度を通常有する、開環メタセシス重合（ＲＯＭＰ）により形成されるポリジシクロペンタジエン（ＰＤＣＰＤ）ポリマー樹脂の混合物を含む、好ましくはこれから成る、増粘成分、この製品の商業的に知られる例は、Ｅｓｃｏｒｅｚ  ５０００シリーズである；
（ｃ）パラフィン油を含む熱可塑性成分、この製品の市販される例は、Ｐｒｉｍｏｌ  ３５２である；及び
（ｄ）立体障害型フェノール系酸化防止剤及び立体障害型アミン光安定剤を含む安定化（末端ブロック補強）成分。
【００６１】
好ましくは、ホットメルト接着剤はさらに、アルファメチルスチレン（ＡＭＳ）を含む。
【００６２】
既知の事実により、この混合物は、ホットメルト接着剤と称される。
【００６３】
本発明の効果は、以下に詳細に説明される化合物の相互作用に由来する。しかしながら、このやや科学上の議論は、本発明の範囲に何ら制限をかけることなく本発明の理解を容易にするためにのみ理解される。
【００６４】
ＰＤＣＰＤ及びＡＭＳポリマーと共に、水素化中間ブロックを有するＡ−Ｂ−Ａ水素化スチレンブタジエンブロックコポリマーを使用することにより、所望の特性が提供されると考えられる。
【００６５】
天然においてのみ純粋に芳香族であるアルファメチルスチレンポリマーは、ＡＢＡブロックコポリマーのスチレン領域上に作用することができる。この効果は、従来のＳＩＳ又はＳＢＳブロックコポリマーと比較してブロックコポリマーのこの範囲が飽和中間ブロックを有するという事実により、著しく増強される。
【００６６】
このことは、接着剤の他の特性に影響することなく接着製品の粘着強度及び熱耐性を増加する効果を有する。ＰＤＣＰＤポリマーは、ブロックコポリマーの中間ブロックのみと作用し、本発明の用途を実行するのに必要な粘着及び接着のレベルを提供する。
【００６７】
選択された可塑剤は、接着剤に作用し、接着剤の粘着強度及び熱耐性を好ましくないレベルに低下させることなく、適切なレベルまで柔軟性を増加させ粘度を減少させる。
【００６８】
本発明は、二次パッケージ／外装を使用せずに、自動化塗布処理において様々の商品のパックを形成するための、飲料又は食品のための複数容器の一時的結合、連結及びコレーション（ｃｏｌｌａｔｉｏｎ）のためのホットメルト接着混合物の使用に関する。
【００６９】
本発明は、収縮スリーブフィルム、段ボール又は任意の他の二次パッケージ又は外装を使用せずにパックを形成するための、飲料又は食品のための複数容器の接続及びコレーションのためのホットメルト接着混合物に関する。
【００７０】
消費者に届けられると、使用の前に容器を互いに分離することができる。容器表面上の接着剤は、リサイクルを補助する機械的手段により除去できる。
【００７１】
配合物は、非常に好ましい実施の形態で以下の物質を含む：
【００７２】
【表１】
0006669676.tif 000002
【実施例】
【００７３】
【表２】
0006669676.tif 000003
【００７４】
３つの異なるホットメルト接着組成物を調製した。組成物の成分及び量は、上記の表から得られる。実施例１及び実施例２は本発明によるホットメルト接着剤であるが、比較例は、単一のブロックコポリマーを単に含み、比較のために調製された。調製された組成物を、引きはがし粘着力、ループタック及び粘度に関して試験した。
【００７５】
スチレン含有量が異なる２つの異なるスチレンブロックコポリマーを使用する場合、好ましくはさらに（ポリ）アルファ−アルキルスチレンを使用する場合に、本発明の目的が特に良好に達成されるということが、本発明者により驚くべきことに見出された。それぞれの混合物は市販されていない。したがって、２つの市販の製品の混合物及び（ポリ）アルファ−メチルスチレン樹脂を追加で使用することにより、混合物を提供した。
【００７６】
特に、本発明の効果を説明し得る発見があった（この発明により特許請求の範囲を制限することを意図するものでない）。まず、ブロックコポリマーのポリスチレン成分の量を増加することにより、混合物の設定速度が低下する。容器への接着剤の塗布後、接着混合物がより素早く固化することが不可欠であることが分かった。そうでなければ、容器の高速コレーション処理中に、容器が移動しパッケージシステムが均一な性質で組み立てられない可能性がある。
【００７７】
ポリマーのポリスチレン部分のレベルが高すぎると、接着剤の固化が早すぎ、製品が十分に柔軟でなく、塗布後に容器が接着層を押し広げることができない；これらはコレーションされ一緒に押されて、マルチパックブロックを形成するためである。
【００７８】
さらに、ポリマー成分中のポリスチレン含有量は、特に好ましくは、接着混合物の総重量の６から１０％の間である。
【００７９】
さらに、ホットメルト接着剤特性は、（ポリ）アルファ−アルキルスチレン樹脂、例えば（ポリ）アルファ−メチルスチレン樹脂を添加することにより増強できる。この樹脂は、接着剤の総重量の最大５％でもよい。割合が接着剤の総重量の５％よりも著しく高い場合、接着混合物は、適切な長期間の接着を提供することができず、経年劣化によりマルチパックブロックの好ましくない分離が生じる。
【００８０】
実験により、ＳＥＢＳポリマーは、本発明の目的を解決するのに特に適切であることが見出された。この発見により、ＳＥＢＳスチレン−ブロック−コポリマーの中間ブロック中にエチレンが混合されてもよく、スチレン−ブロック−コポリマーへの相の極端な分離及び非常に独特のポリマー構造が生じる可能性が非常に高い。
【００８１】
さらに、ポリマーの中間ブロック中にエチレンが混合することにより、生じた混合物が飲料容器上に適切なレベルの接着を形成することが可能となるかもしれない。接着のレベルが高すぎると、飲料容器のマルチパックブロックの分離が非常に困難であり、時には容器を損傷せずには不可能である。接着のレベルが低すぎると、消費者への輸送中に容器が分離する。接着混合物が正しく機能するために、コレーションされた飲料容器の操作窓内でローエンドを有し低残留タックを維持することが見出された。通常、これは周囲現行条件である。これは、低ければ−２０℃であり高ければ４０℃でもよい。
【００８２】
本発明の接着混合物がこの範囲内で１０Ｎ／２５ｍｍより著しく高いループタックを示す場合、個々の容器内の接着は強くなりすぎるかもしれない。この場合、容器を互いに分離することは著しく困難である。これは、第１の容器をマルチパックから取り外す場合に特に当てはまる。実験により、広い現行周囲条件に亘ってループタックの安定性は、スチレン−エチレン／ブチレン−スチレンブロックコポリマー（ＳＥＢＳ）を用いて本発明の混合物で最もよく達成できたことが見出された。他のブロックコポリマー種（例えばＳＩＳ及びＳＢＳコポリマー）が試験された。しかしながら、そのような使用により、特に経年劣化及び温度変化により変化するループタック及び引きはがし粘着力の増加のような不利益を伴い得ることが見出された。
【００８３】
ここに引用される全ての文献は、参照により完全に組み込まれる。
【００８４】
上記の明細書及び／又は特許請求の範囲に開示される特徴は、別々に及び組み合わせて、様々の形態で本発明を理解するための材料となり得る。
１．  少なくとも第１のパッケージと第２のパッケージの接着のためのホットメルト接着剤の使用であって、該ホットメルト接着剤が：
（ａ）７−７０重量部、好ましくは２０−６０重量部、より好ましくは３０−５０重量部、さらに好ましくは３５−４５重量部の、それぞれ異なるスチレン含有量を有する第１のスチレンブロックコポリマー及び第２のスチレンブロックコポリマーを含むポリマー成分；
（ｂ）１５−６０重量部、好ましくは２５−５０重量部、より好ましくは３５−４５重量部の増粘成分；
（ｃ）５−３０重量部、好ましくは５−２５重量部の可塑剤成分；及び
（ｄ）０．０２−１．２重量部の安定剤成分、
を含む使用。
２．前記パッケージが、食品パッケージ、好ましくは食品容器、より好ましくはボトル又はカン、最も好ましくはプラスチックボトルである、実施形態１に記載の使用。
３．前記ポリマー成分がさらに、アルファ−アルキルスチレン、好ましくはアルファ−Ｃ１−Ｃ４−アルキルスチレン、最も好ましくはアルファ−メチルスチレンを含む、実施形態１又は２に記載の使用。
４．前記第１のスチレンブロックコポリマーは、該第１のスチレンブロックコポリマー中に含まれるモノマー単位の総数に対して、２５−３５％、好ましくは２７−３３％、より好ましくは２８−３２％、さらに好ましくは２９−３１％、最も好ましくは約３０％のスチレン含有量を有する、実施形態１から３のいずれかに記載の使用。
５．前記第２のスチレンブロックコポリマーは、該第２のスチレンブロックコポリマー中に含まれるモノマー単位の総数に対して、１０−２０％、好ましくは１２−１８％、より好ましくは１３−１７％、さらに好ましくは１４−１６％、最も好ましくは約１５％のスチレン含有量を有する、実施形態１から４のいずれかに記載の使用。
６．前記第１のスチレンブロックコポリマーは、１０−３５重量部、好ましくは１０−３０重量部、最も好ましくは１５−２５重量部の量で前記ホットメルト接着剤に含まれる、実施形態１から５のいずれかに記載の使用。
７．前記第２のスチレンブロックコポリマーは、１０−３５重量部、好ましくは１０−３０重量部、最も好ましくは１５−２５重量部の量で前記ホットメルト接着剤に含まれる、実施形態１から６のいずれかに記載の使用。
８．前記ポリマー成分中の総スチレン含有量は、前記ホットメルト接着剤の総重量に対して、１−４５質量％、好ましくは３−３０質量％、より好ましくは５−１５質量％、さらに好ましくは７−１３質量％、特に好ましくは８−１２質量％、最も好ましくは６−１０質量％である、実施形態１から７のいずれかに記載の使用。
９．前記アルファ−アルキルスチレンポリマーは、０．１−５重量部、好ましくは１−４．５重量部、より好ましくは１−４重量部、さらに好ましくは１−３重量部、さらに好ましくは約２重量部の量で、最も好ましくは前記ホットメルト接着剤の総重量に対して５質量％を超えない量で、前記ホットメルト接着剤中に含まれる、実施形態３から６のいずれかに記載の使用。
１０．前記第１のスチレンブロックコポリマー及び前記第２のスチレンブロックコポリマーは、同じモノマー単位により形成され、異なるスチレン含有量を有する点においてのみ異なる、実施形態１から９のいずれかに記載の使用
１１．前記スチレンブロックコポリマーは、ポリスチレン−ブロック−ポリオレフィンであり、好ましくは、ポリスチレン−ブロック−ポリ（エチレン−ＲＡＮ−ブチレン）−ブロック−ポリスチレン又はポリスチレン−ブロック−ポリブタジエン−ブロック−ポリスチレンであり、任意選択で水素化される、実施形態１から１０のいずれかに記載の使用。
１２．前記増粘成分は、熱可塑性接着樹脂；それぞれの炭化水素が任意選択で修飾及び／又は水素化された、脂肪族炭化水素、脂環式炭化水素、芳香族炭化水素；任意選択で修飾又は水素化された、テルペン；任意選択で修飾又は水素化された、ロジン；又はそれらの混合物を含む、実施形態１から１１のいずれかに記載の使用。
１３．前記可塑剤成分は、パラフィン油、ナフテン油、ポリブテン、ポリブタジエン、二塩基エステル、ポリオール又はそれらの混合物を含む、実施形態１から１２のいずれかに記載の使用。
１４．前記安定剤成分は、光安定剤であり、好ましくは、立体障害型フェノール系酸化防止剤及び／又は立体障害型アミンであり、最も好ましくは、ペンタエリスリトールテトラキス（３−（３，５−ジ−ｔｅｒｔ−ブチル−４−ヒドロキシフェニル）プロピオネート）である、実施形態１から１３のいずれかに記載の使用。
１５．パッケージシステムであって、
少なくとも２つのパッケージ及びホットメルト接着剤を実質的に含み、
各々のパッケージが、実施形態１に記載の前記ホットメルト接着剤により行われる接着によって少なくとも１つの他のパッケージに結合される、パッケージシステム。
１６．前記パッケージが、食品パッケージ、好ましくは食品容器、より好ましくはボトル又はカン、最も好ましくはプラスチックボトルである、実施形態１５に記載のパッケージシステム。